(57)【特許請求の範囲】
【請求項１】
エチレン単位を２〜７モル％含有し、１，２−グリコール結合の含有量が１〜１．７モル％、重合度が１０００〜１９００、けん化度が９２〜９９．５モル％で、カルボン酸およびラクトン環を合計で０．０２〜０．５３モル％含有するビニルアルコール系重合体をブチルアルデヒドでアセタール化して得られる、アセタール化度が６９．５〜８０モル％のビニルアセタール系重合体を主成分とする合わせガラス用中間膜。
【請求項２】
ビニルアルコール系重合体が下記式（１）を満足するものである請求項１記載のビニルアセタール系重合体を主成分とする合わせガラス用中間膜。
−０．０１２×Ｆｎ＋１．２４≦含有量(モル％)≦−０．０２２×Ｆｎ
＋２．２３  ・・・（１）
（上記式中、含有量（モル％）は１，２−グリコール結合の含有量を表し、Ｆｎはエチレン単位の含有量（モル％）を表す。）
【請求項３】
ビニルアルコール系重合体が下記式（２）を満足するものである請求項１または２記載のビニルアセタール系重合体を主成分とする合わせガラス用中間膜。
−１．９５×１０−５×Ｐ＋０．０４５≦含有量(モル％)≦−１．３８×
１０−４×Ｐ＋０．９１  ・・・（２）
（上記式中、含有量（モル％）はカルボン酸およびラクトン環の合計の含有量を表し、Ｐはビニルアルコール系重合体の粘度平均重合度を表す。）
【請求項４】
請求項１〜３のいずれかに記載の合わせガラス用中間膜を用いて作製した合わせガラス。
【発明の詳細な説明】
【技術分野】
【０００１】
本発明は、ビニルアセタール系重合体を用いた合わせガラス用中間膜に関する。 
【背景技術】
【０００２】
ビニルアセタール系重合体は、ビニルアルコール系重合体をアルデヒド化合物を用い、酸性条件下でアセタール化することにより得られることが古くから知られている。ビニルアルコール系重合体は、通常、ビニルアルコール単位およびビニルエステル単位を有することから、該ビニルアルコール系重合体をアセタール化することにより得られるビニルアセタール系重合体は、これら２種類の単量体単位に加え、ビニルアセタール単位を含む少なくとも３種類の単量体単位から構成される。近年、多種類のビニルアルコール系重合体が提案されるようになっていることから、これらと種々のアルデヒドを組合わせることにより、多くの種類のビニルアセタール系重合体が知られるようになってきている。
【０００３】
その中でも、ビニルアルコール系重合体とホルムアルデヒドから製造されるビニルホルマール系重合体、ビニルアルコール系重合体とアセトアルデヒドから製造されるビニルアセタール系重合体、およびビニルアルコール系重合体とブチルアルデヒドから製造されるビニルブチラール系重合体は、商業的に重要な位置を占めている。
特に、ビニルブチラール系重合体は、自動車や建築物の窓ガラスの中間膜として用いられているだけでなく、セラミック成形用バインダー、感光性材料、インキ用分散剤などの種々の工業用分野において広く用いられている。
【０００４】
ビニルブチラール系重合体は、親水性のヒドロキシ基と疎水性のブチルアセタール基を有することから、親水性と疎水性を兼ね備えており、上記の種々の用途でその特長を発揮している。ビニルブチラール系重合体は、特に分子中のヒドロキシ基の存在が、例えば、ガラスとの接着性やセラミックなどとのバインダー力などの点で重要な役割を果たしているが、一方で、空気中の水分を吸収しやすい、ビニルブチラール系重合体から形成された皮膜を長期間保存した場合に、該皮膜に含まれる可塑剤がブリードアウトしやすいなどの問題を生じる場合があり、これらを両立することが求められている。すなわち、ビニルブチラール系重合体には、従来の特長を維持したままで、耐水性の向上および可塑剤との相溶性の改善を図ることが求められている。
【０００５】
また、ビニルブチラール系重合体は、自動車や建築物の窓ガラスに用いられる合わせガラスの中間膜として広く使用されている。しかしながら、近年、合わせガラスの性能向上に対する要求は益々高くなっている。例えば、合わせガラスが高湿度の条件下に長時間曝された場合、合わせガラスの端部から水が浸入したり、可塑剤との相溶性の不具合などにより白化するという問題がある。この問題点を解決する目的で、例えば、特殊なシリコンオイルを併用したり(特許文献１など)、可塑剤としてトリエチレングリコール−ジ２−エチルヘキサノエートなどを用いる（特許文献２）などの種々の提案がなされている。しかし、トリエチレングリコール−ジ２−エチルヘキサノエートなどを可塑剤として用いる際には、特許文献３などに開示されているように、従来のビニルブチラール系重合体では、非常に限定された組成範囲でしか用いることができないという問題点があった。
【０００６】
合わせガラスの中間膜として、α−オレフィンにより変性されたビニルアセタール系重合体を用いることが提案されている（例えば、特許文献４参照）。しかしながら、当時の技術レベルでは、先に指摘した問題点が考慮されておらず、問題点を改善するに至っていないのが現状である。
【０００７】
ビニルアセタール系重合体は、セラミック成形用バインダーの分野では、例えば、セラミック積層コンデンサーやセラミック電子回路基板を製造する過程において成形用バインダーとして使用されており、中でも、セラミックグリーンシートを作成する時のバインダーとして広く賞用されている。
特に近年、携帯電話、ノート型パソコンなどの精密電気機器などについて小型化・軽量化することが望まれるようになっており、これらに用いられる電気・電子部品についても小型化・高性能化が求められている。
【０００８】
例えば、セラミック積層コンデンサーでは、小型で大容量のコンデンサーが望まれており、電極部分またはセラミック部分の厚みをより薄くしたり、大容量化を図る試みがなされており、技術的にはセラミックグリーンシートの薄膜化が重要な課題となっている。このような薄膜化を行うには、粒径が小さいセラミック粉体を原料として用いる必要があるが、セラミック粉体の粒径を小粒子化すると、セラミック粉体の表面積が増大して凝集しやすくなるため、セラミックグリーンシートの表面に凹凸が生じやすくなる、均質なセラミックグリーンシートを得るのが困難になる、シートが薄膜化されることにより強度が低下する、などの問題が生じる。
【０００９】
これらの問題点は、特に近年の電気・電子部品の小型化・軽量化によりクローズアップされており、例えば特許文献５などにα−オレフィン変性ビニルアセタール系重合体を用いる例が開示されているが、当時の技術レベルでは、先に指摘した問題点が考慮されておらず、問題点を改善するに至っていないのが現状である。
【００１０】
ビニルアセタール系重合体は、塗料の分野では、自動車用の塗料、焼付けエナメル、ショッププライマー、ウォッシュプライマー、粘着剤ラッカー、タールまたはニコチン上の絶縁コート、プラスチック用の塗料、ニトロセルロースラッカー、ペーパーワニスなどに用いられている。また、包装材をプリントするのに用いられる印刷インキのバインダーとして、低溶液粘度のビニルブチラール系重合体が用いられている。この印刷インキは、有機質基体および無機質基体に対する粘着性が優れていることから、ポリオレフィンフィルム、金属箔、セルロースアセテートフィルム、ポリアミドフィルムおよびポリスチレンフィルムをプリントするのに適している。 
【００１１】
特に近年、印刷機は高速で運転されることが多いことから、印刷機の高速運転を実現するために、印刷インキが所望の粘度において高い顔料含有率を有しており、かつ印刷により成形される塗膜の厚さが薄い場合でも、色の強度が大きいことが必要であるとされている。一般的に、印刷インキにおいて顔料含有率を高くするためには、その溶液粘度を低くすることが重要である。印刷インキの溶液粘度を低くするためには、低重合度のビニルアセタール系重合体を使用することが考えられるが、完全けん化ビニルアルコール系重合体をアセタール化することにより製造される低重合度ビニルアセタール系重合体を用いる場合には、ビニルアセタール系重合体の水溶液がゲル化しやすい、顔料含有率を高くすることができないなどの問題点があった。
【００１２】
これらの問題点を解決する目的で、例えば、特定の加水分解度を有するビニルアルコール系重合体から製造されるビニルブチラール系重合体を用いる方法（特許文献６）、１−アルキルビニルアルコール単位および１−アルキルビニルアセテート単位を有するビニルアルコール系重合体を原料としたビニルアセタール系重合体を用いる方法（特許文献７）などが提案されている。しかしながら、これらの方法によって、上記の問題点についてある程度の改善効果は見られるものの、必ずしも満足すべき効果が得られているとは言いがたい。
【００１３】
また、熱現像性感光材料は、従来のハロゲン化銀を用いた湿式方式の感光材料と比較して、現像のための処理工程が簡潔であること、余分な化学廃液が生じないことなどから特に医療分野でのＸ線写真などの用途に実用化されている。熱現像性感光材料は、有機銀塩、還元剤および有機銀イオンに対して触媒的に接しているハロゲン化銀を、ビニルアセタール系重合体などの造膜性結合材を用いて、プラスティックフィルムなどの支持体上に塗布することにより得られる。
【００１４】
これらの熱現像性感光材料は、その熱現像性感光材料の製造に用いられる塗工液の保存安定性、熱現像性感光材料を現像した際の感度、現像後の画像の保存安定性などに問題点があり、これまでに、特定のイオン基を含有するビニルアセタール系重合体を用いる方法（特許文献８）、２種類の特定の重合度からなるビニルアセタール系重合体を組合せて用いる方法（特許文献９）などが提案されている。しかしながら、これらの方法によって上記問題点の改善が十分なされたとは言い難いのが現状である。
【００１５】
この出願の発明に関連する先行技術文献情報としては次のものがある。
【特許文献１】特開平７−３１４６０９号公報
【特許文献２】国際公開第００／１８６９８号パンフレット
【特許文献３】特表２００１−５１５５２７号公報
【特許文献４】特開昭６３−７９７４１号公報
【特許文献５】特開昭６３−７９７５２号公報
【特許文献６】特開平１１−３４９８８９号公報
【特許文献７】特表２０００−５０３３４１号公報
【特許文献８】特開２００１−２２２０８９号公報
【特許文献９】特開２００２−２０１２１５号公報
【発明の開示】
【発明が解決しようとする課題】
【００１６】
本発明の目的は、従来の特長を維持したままで耐水性が向上し、かつ可塑剤との相溶性が改善されたビニルアセタール系重合体を用いたガラス用中間膜、該ガラス用中間膜を用いた合わせガラスを提供することにある。
【課題を解決するための手段】
【００１７】
本発明者らは上記の課題を達成するために鋭意検討した結果、特定のビニルアルコール系重合体を原料にしたビニルアセタール系重合体を用いることで、上記課題を達成できることを見出し、本発明を完成するに至った。
すなわち、本発明は、エチレン単位を２〜７モル％含有し、１，２−グリコール結合の含有量が１〜１．７モル％、重合度が１０００〜１９００、けん化度が９２〜９９．５モル％で、カルボン酸およびラクトン環を合計で０．０２〜０．５３モル％含有するビニルアルコール系重合体をブチルアルデヒドでアセタール化して得られる、アセタール化度が６９．５〜８０モル％のビニルアセタール系重合体を主成分とする合わせガラス用中間膜である。
【発明の効果】
【００１８】
本発明で用いるビニルアセタール系重合体は、エチレン単位および１，２−グリコールを特定の割合で含み、かつ重合度、けん化度、並びに、カルボン酸およびラクトン環の合計含有量で規定されたビニルアルコール系重合体をブチルアルデヒドでアセタール化することにより得られるもので、親水性と疎水性をバランスよく兼ね備えており、耐水性に優れている上に可塑剤との相溶性にも優れている。
本発明の合わせガラス用中間膜はこのようなビニルアセタール系重合体を主成分とするものであり、合わせガラスとの接着性に優れており、また得られる合わせガラスは端部の耐白化性に優れている。
【発明を実施するための最良の形態】
【００１９】
以下に本発明について詳細に説明する。
本発明において、ビニルアセタール系重合体は、エチレン単位を２〜７モル％含有し、１，２−グリコール含有量が１〜１．７モル％、重合度が１０００〜１９００、けん化度が９２〜９９．５モル％で、カルボン酸およびラクトン環を合計で０．０２〜０．５３モル％含有するビニルアルコール系重合体をブチルアルデヒドでアセタール化することにより製造される。
【００２０】
本発明においてビニルアセタール系重合体の製造に用いられるビニルアルコール系重合体（以下「ＰＶＡ」と略記する）は、重合度が１０００〜１９００の範囲内にあることを要する。ＰＶＡの重合度が１９００を超える場合には、ＰＶＡの水溶性が低下し、ビニルアセタール系重合体を製造するのが困難になる。
【００２１】
ＰＶＡの重合度は、１０００〜１７００が特に好ましい。ＰＶＡの重合度が１０００未満の場合には、合わせガラス用中間膜として十分な強度が発揮されないことがある。ＰＶＡの重合度が１９００を超える場合には、ビニルアセタール系重合体の粘度が大きくなるため、成形性が低下することがある。
【００２２】
本発明において、ＰＶＡの重合度とは粘度平均重合度を意味し、ＪＩＳ−Ｋ６７２６に準じて測定される。すなわち、ＰＶＡをけん化度が９９．５モル％以上になるまでけん化し、精製した後、３０℃の水中で測定した極限粘度［η］から次式により求めることができる。
Ｐ＝(［η］×１０００／８．２９)（１／０．６２）
【００２３】
本発明においてビニルアセタール系重合体の製造に用いられるＰＶＡは、けん化度が９２〜９９．５モル％の範囲内にあることを要する。ＰＶＡのけん化度が９２モル％に満たない場合には、ＰＶＡの水溶性が低下し、ビニルアセタール系重合体の製造が困難になり、ＰＶＡのけん化度が９９．５モル％を超える場合には、ＰＶＡを製造するのが困難になる。
【００２４】
ＰＶＡのけん化度は、９２〜９９．２モル％が特に好ましい。ＰＶＡのけん化度が９２モル％未満の場合には、ビニルアセタール系重合体と可塑剤との相溶性が低下し、あるいは合わせガラス端部の耐白化性が低下することがある。
【００２５】
本発明においてビニルアセタール系重合体の原料に用いられるＰＶＡは、エチレン単位を２〜７モル％含有していることが必要である。エチレン単位が２モル％に満たない場合には、そのようなＰＶＡから得られるビニルアセタール系重合体の耐水性が低下し、あるいはビニルアセタール系重合体と可塑剤との相溶性が低下する。エチレン単位が７モル％を超える場合には、ＰＶＡの水溶性が低下し、ビニルアセタール系重合体を製造するのが困難になる。
【００２６】
ＰＶＡにおけるエチレン単位の含有量は、３〜７モル％が特に好ましい。エチレン単位の含有量が２モル％に満たない場合には、ビニルアセタール系重合体と合わせガラスとの密着性が低下し、ビニルアセタール系重合体と可塑剤との相溶性が低下し、あるいは合わせガラス端部の耐白化性が低下することがある。
【００２８】
ＰＶＡに含まれるα−オレフィン単位の量は、以下の方法により求めることができる。
（１）ＰＶＡの前駆体であるα−オレフィン単位を含有するポリビニルエステルをｎ−ヘキサン／アセトンで再沈精製を３回以上十分に行った後、８０℃の温度で減圧下に３日間乾燥を行うことにより、分析用の試料を作成する。例えば、ＰＶＡ中に含まれるα−オレフィン単位の種類がエチレンの場合には、分析用の試料をＤＭＳＯ−ｄ６に溶解して８０℃でプロトンＮＭＲを測定し、ビニルエステルの主鎖メチンに由来するピーク（４．７〜５．２ｐｐｍ）とエチレンおよびビニルエステルの主鎖メチレンに由来するピーク（０．８〜１．６ｐｐｍ）からエチレンの含有量を算出する。
【００２９】
（２）ＰＶＡをピリジン／無水酢酸中で加熱することにより、ＰＶＡ中のヒドロキシ基をアセチル化し、水／アセトンによる再沈精製を十分行い、８０℃の温度で減圧下に３日間乾燥を行うことにより、分析用の試料を作成する。分析用の試料からα−オレフィン単位の量を求める方法は、上記（１）と同様である。
【００３０】
（３）ビニルアセタール系重合体をアルコール溶媒中で塩酸ヒドロキシアミンと反応させ、得られた反応物を水／アルコールで十分に再沈精製してＰＶＡとし、ＰＶＡをピリジン／無水酢酸中で加熱することにより、ＰＶＡ中のヒドロキシ基をアセチル化し、水／アセトンによる再沈精製を十分行い、８０℃の温度で減圧下に３日間乾燥を行うことにより、分析用の試料を作成する。分析用の試料からα−オレフィン単位の量を求める方法は、上記（１）と同様である。
【００３１】
本発明において、ＰＶＡは１〜１．７モル％の１，２−グリコール結合を含有していることが必要である。１，２−グリコール結合の含有量が１モル％に満たない場合には、そのようなＰＶＡから得られるビニルアセタール系重合体と可塑剤との相溶性が低下し、１，２−グリコール結合の含有量が１．７モル％を超える場合にも、ビニルアセタール系重合体と可塑剤との相溶性が低下する。
【００３２】
１，２−グリコール結合の含有量が１モル％に満たないと、ビニルアセタール系重合体と可塑剤との相溶性が低下し、あるいは合わせガラス用中間膜と合わせガラスとの密着性が低下する。１，２−グリコール結合の含有量が１．７モル％を超えると、ビニルアセタール系重合体の耐水性が低下し、あるいはビニルアセタール系重合体と可塑剤との相溶性が低下する。
【００３３】
１，２−グリコール結合の含有量の調整方法としては、酢酸ビニルなどのビニルエステル系単量体とその他の単量体とを共重合してビニルエステル系重合体を製造する際に重合温度を調整したり、ビニルエステル系単量体とビニレンカーボネートなどの他の単量体とを共重合する方法などが挙げられる。  
【００３４】
本発明において、ＰＶＡが下記式（１）を満たしている場合には、このようなＰＶＡを用いることにより得られるビニルアセタール系重合体は耐水性がより向上し、また可塑剤との相溶性がより良好なものとなる。式（１）を満たすＰＶＡを用いることにより得られるビニルアセタール系重合体を、合わせガラス用中間膜に用いた場合に、より顕著な効果がもたらされる。
−０．０１２×Ｆｎ＋１．２４≦含有量(モル％)≦−０．０２２×Ｆｎ
＋２．２３  ・・・（１）
（上記式中、含有量（モル％）は１，２−グリコール結合の含有量を表し、Ｆｎはエチレン単位の含有量（モル％）を表す。）
【００３５】
本発明において、ＰＶＡの１，２−グリコール結合の含有量はＮＭＲのピークから求めることができる。すなわち、ＰＶＡをけん化度が９９．９モル％以上になるまでけん化し、十分にメタノール洗浄を行い、次いで９０℃の温度で減圧下に２日間乾燥を行うことにより、分析用の試料を作成する。分析用の試料をＤＭＳＯ−Ｄ６に溶解し、トリフルオロ酢酸を数滴加えた後、５００ＭＨｚのプロトンＮＭＲ（ＪＥＯＬ  ＧＸ−５００）を用いて８０℃で測定する。ビニルアルコール単位のメチンに由来するピーク（３．２〜４．０ｐｐｍ；積分値Ａ）と、１，２−グリコール結合の１つのメチンに由来するピーク（３．２５ｐｐｍ；積分値Ｂ）から、次式にしたがって１，２−グリコール結合の含有量を算出する。
１，２−グリコール結合含有量（モル％）＝Ｂ×（１００−Ｅｔ）／１００Ａ
（上記式中、Ｅｔはエチレン変性量（モル％）を表す。）
【００３６】
ＰＶＡの１，２−グリコール結合の含有量は、ビニルアセタール系重合体から求めることもできる。この場合には、ビニルアセタール系重合体をアルコール溶媒中で塩酸ヒドロキシアミンと反応させ、得られた反応物を水／アルコールで十分に再沈精製してＰＶＡとし、それ以降の操作は上記と同様にして分析用の試料を作成する。
【００３７】
本発明においてビニルアセタール系重合体の原料に用いられるＰＶＡは、カルボン酸およびラクトン環を０．０２〜５モル％含有していることが好ましい。ここでカルボン酸はそのアルカリ金属塩を包含し、アルカリ金属としてはカリウム、ナトリウムなどが挙げられる。
【００３８】
本発明において、ＰＶＡが下記式（２）を満たしている場合には、このようなＰＶＡを用いることにより得られるビニルアセタール系重合体は耐水性がより一層向上し、また可塑剤との相溶性がより一層良好なものとなる。式（２）を満たすＰＶＡを用いることにより得られるビニルアセタール系重合体を、合わせガラス用中間膜に用いた場合に、より一層顕著な効果がもたらされる。
−１．９５×１０−５×Ｐ＋０．０４５≦含有量(モル％)≦−１．３８×
１０−４×Ｐ＋０．９１  ・・・（２）
（上記式中、含有量（モル％）はカルボン酸及びラクトン環の含有量を表し、Ｐはビニルアルコール系重合体の粘度平均重合度を表す。）
【００３９】
カルボン酸およびラクトン環を有するＰＶＡの製造法としては、（ｉ）酢酸ビニルなどのビニルエステル系単量体とカルボン酸およびラクトン環を生成する能力を有する単量体とを共重合して得られたビニルエステル系重合体を、アルコールまたはジメチルスルホキシドなどの溶液中でけん化する方法、（ｉｉ）メルカプト酢酸、３−メルカプトプロピオン酸などのカルボン酸を含有するチオール化合物の存在下で、ビニルエステル系単量体を重合し、得られたビニルエステル系重合体をけん化する方法、（ｉｉｉ）酢酸ビニルなどのビニルエステル系単量体を重合する際に、ビニルエステル系単量体およびビニルエステル系重合体のアルキル基への連鎖移動反応を起こし、高分岐ビニルエステル系重合体を得た後にそれをけん化する方法、（ｉｖ）エポキシ基を有する単量体とビニルエステル系単量体との共重合体をカルボキシル基を有するチオール化合物と反応させた後、けん化する方法、（ｖ）ＰＶＡとカルボキシル基を有するアルデヒド類とのアセタール化反応を行う方法などが挙げられる。
【００４０】
ビニルエステル系単量体としては、ギ酸ビニル、酢酸ビニル、プロピオン酸ビニル、バレリン酸ビニル、カプリン酸ビニル、ラウリン酸ビニル、ステアリン酸ビニル、安息香酸ビニル、ピバリン酸ビニルおよびバーサティック酸ビニル等が挙げられ、これらの中でもＰＶＡを得る観点からは酢酸ビニルが好ましい。
【００４１】
また、カルボン酸およびラクトン環を生成する能力を有する単量体としては、フマール酸、マレイン酸、イタコン酸、無水マレイン酸、無水イタコン酸などに由来するカルボキシル基を有する単量体；アクリル酸またはその塩、アクリル酸メチル、アクリル酸エチル、アクリル酸ｎ−プロピル、アクリル酸ｉ−プロピルなどのアクリル酸エステル類；メタクリル酸またはその塩、メタクリル酸メチル、メタクリル酸エチル、メタクリル酸ｎ−プロピル、メタクリル酸ｉ−プロピルなどのメタクリル酸エステル類；アクリルアミド、Ｎ−メチルアクリルアミド、Ｎ−エチルアクリルアミドなどのアクリルアミド誘導体；メタクリルアミド、Ｎ−メチルメタクリルアミド、Ｎ−エチルメタクリルアミドなどのメタクリルアミド誘導体が挙げられる。
【００４２】
ＰＶＡに含まれるカルボン酸およびラクトン環の量は、プロトンＮＭＲのピークから求めることができる。すなわち、ＰＶＡをけん化度が９９．９５モル％以上になるまでけん化し、十分にメタノール洗浄を行い、９０℃の温度で減圧下に２日間乾燥を行うことにより、分析用の試料を作成する。ＰＶＡに含まれるカルボン酸およびラクトン環の量は、ＰＶＡの製造法（ｉ）〜（ｖ）に応じて、以下の方法にしたがって求めることができる。
【００４３】
(ｉ)の場合
分析用の試料をＤＭＳＯ−ｄ６に溶解し、プロトンＮＭＲを用いて６０℃で測定する。アクリル酸、アクリル酸エステル類、アクリルアミド、アクリルアミド誘導体などの単量体は、主鎖メチンに由来するピーク（２．０ｐｐｍ）から、またメタクリル酸、メタクリル酸エステル類、メタクリルアミド、メタクリルアミド誘導体などの単量体は、主鎖に直結するメチル基に由来するピーク（０．６〜１．１ｐｐｍ）から、常法により含有量を算出する。フマール酸、マレイン酸、イタコン酸、無水マレイン酸、無水イタコン酸などに由来するカルボキシル基を有する単量体は、分析用の試料をＤＭＳＯ−ｄ６に溶解し、トリフルオロ酢酸を数滴加えた後、プロトンＮＭＲを用いて６０℃で測定する。ラクトン環のメチンピーク（４．６〜５．２ｐｐｍ）から、常法により含有量を算出する。
【００４４】
（ｉｉ）および（ｉｖ）の場合
硫黄原子に結合するメチレンに由来するピーク（２．８ｐｐｍ）から、含有量を算出する。
（ｉｉｉ）の場合
分析用の試料をメタノール−ｄ４／Ｄ２Ｏ＝２／８に溶解し、プロトンＮＭＲを用いて８０℃で測定する。末端のカルボン酸もしくはそのアルカリ金属塩のメチレン（下記の構造式１および構造式２）に由来するピーク（２．２ｐｐｍ；積分値Ａ、２．３ｐｐｍ；積分値Ｂ）、末端のラクトン環のメチレン（下記の構造式３）に由来するピーク（２．６ｐｐｍ；積分値Ｃ）、ビニルアルコール単位のメチンに由来するピーク（３．５〜４．１５ｐｐｍ；積分値Ｄ）から、下記式を用いて含有量を算出する。
【００４５】
カルボン酸およびラクトン環の含有量（モル％）
＝５０×（Ａ＋Ｂ＋Ｃ）×（１００−Ｆｎ）／（１００×Ｄ）
（上記式中、Ｆｎはエチレンの変性量（モル％）を表す。）
【００４６】
（構造式１）
（Ｎａ）ＨＯＯＣＣＨ2ＣＨ2ＣＨ2〜
【００４７】
（構造式２）
ＮａＯＯＣＣＨ2ＣＨ2ＣＨ（ＯＨ）〜
【００４８】
（構造式３）
【化１】
0005199791.tif 000002
【００４９】
（構造式４）
【化２】
0005199791.tif 000003
【００５０】
本発明において用いられるＰＶＡは、発明の効果を損なわない範囲であれば、ビニルアルコール単位、α−オレフィン単位、ビニルエステル単位および前述のカルボン酸およびラクトン環を生成する能力を有する単量体単位以外の単量体単位を含有していてもよい。このような単量体単位としては、Ｎ−ビニルアセトアミド、Ｎ−ビニルピロリドン、Ｎ−ビニルカプロラクタムなどのＮ−ビニルアミド類；メチルビニルエーテル、エチルビニルエーテル、ｎ−プロピルビニルエーテル、ｉ−プロピルビニルエーテル、ｎ−ブチルビニルエーテルなどのビニルエーテル類；エチレングリコールビニルエーテル、１，３−プロパンジオールビニルエーテル、１，４−ブタンジオールビニルエーテルなどのヒドロキシ基含有のビニルエーテル類；アリルアセテート、プロピルアリルエーテル、ブチルアリルエーテル、ヘキシルアリルエーテルなどのアリルエーテル類；オキシアルキレン基を有する単量体；ビニルトリメトキシシランなどのビニルシラン類；酢酸イソプロペニル、３−ブテン−１−オール、４−ペンテン−１−オール、５−ヘキセン−１−オール、７−オクテン−１−オール、９−デセン−１−オール、３−メチル−３−ブテン−１−オールなどのヒドロキシ基含有α−オレフィン類；エチレンスルホン酸、アリルスルホン酸、メタアリルスルホン酸、２−アクリルアミド−２−メチルプロパンスルホン酸などに由来するスルホン酸基を有する単量体；ビニロキシエチルトリメチルアンモニウムクロライド、ビニロキシブチルトリメチルアンモニウムクロライド、ビニロキシエチルジメチルアミン、ビニロキシメチルジエチルアミン、Ｎ−アクリルアミドメチルトリメチルアンモニウムクロライド、Ｎ−アクリルアミドエチルトリメチルアンモニウムクロライド、Ｎ−アクリルアミドジメチルアミン、アリルトリメチルアンモニウムクロライド、メタアリルトリメチルアンモニウムクロライド、ジメチルアリルアミン、アリルエチルアミンなどに由来するカチオン基を有する単量体などの各種単量体に由来する単量体単位が挙げられる。これらの単量体単位の含有量は、通常２０モル％以下、好ましくは１０モル％以下、さらに好ましくは５モル％以下である。
【００５１】
本発明において用いられるＰＶＡは、前述のカルボン酸を有するメルカプタンを除く２−メルカプトエタノール、ｎ−ドデシルメルカプタンなどのチオール化合物の存在下で、酢酸ビニルなどのビニルエステル系単量体とエチレンとを共重合し、得られたビニルエステル系共重合体をけん化することによっても得ることができ、この場合には末端が変性されたＰＶＡが得られる。
【００５２】
ビニルエステル系単量体とエチレンとの共重合の方法としては、塊状重合法、溶液重合法、懸濁重合法、乳化重合法などの公知の方法が挙げられる。その中でも、無溶媒で重合を行う塊状重合法またはアルコールなどの溶媒中で重合を行う溶液重合法が通常採用される。溶液重合法を採用して重合を行う際に溶媒として使用されるアルコールとしては、メチルアルコール、エチルアルコール、プロピルアルコールなどの低級アルコールが挙げられる。共重合に使用される開始剤としては、α，α’−アゾビスイソブチロニトリル、２，２’−アゾビス（２，４−ジメチル−バレロニトリル）などのアゾ系開始剤、および過酸化ベンゾイル、ｎ−プロピルパーオキシカーボネートなどの過酸化物系開始剤が挙げられる。重合温度については特に制限はないが、０℃〜１５０℃の範囲が適当であり、３０℃〜１２０℃が好ましく、４０℃〜８０℃がさらに好ましい。
【００５３】
エチレンとビニルエステル系単量体とを共重合させることによって得られるビニルエステル系重合体は、次いで、公知の方法にしたがって、アルコールまたはジメチルスルホキシド溶液中でけん化される。
【００５４】
ビニルエステル系重合体をけん化するに際し、触媒として、水酸化カリウム、水酸化ナトリウムなどのアルカリ性物質が用いられる。アルカリ性物質はビニルエステル単位に対するモル比で０．００４〜０．５の量で用いられるのが好ましく、０．００５〜０．０５が特に好ましい。アルカリ性物質はけん化反応の初期に一括して添加してもよいし、あるいはけん化反応の途中で追加して添加してもよい。
【００５５】
ビニルエステル系重合体のけん化反応に用いられる溶媒としては、メタノール、酢酸メチル、ジエチルスルホキシド、ジメチルホルムアミドなどが挙げられる。これらの溶媒の中でもメタノールが好ましく、メタノールを用いるにあたり含水率を０．００１〜１重量％に調整するのが好ましく、０．００３〜０．９重量％がより好ましく、０．００５〜０．８重量％が特に好ましい。
【００５６】
ビニルエステル系重合体をけん化する際に、ビニルエステル系重合体の濃度を１０〜７０重量％にするのが好ましく、２０〜６５重量％がより好ましい。けん化反応の温度は、５〜８０℃が好ましく、２０〜７０℃がより好ましい。けん化反応の時間は、５分間〜１０時間が好ましく、１０分間〜５時間がより好ましい。ビニルエステル系重合体のけん化を行う方法としては、バッチ法や連続法など公知の方法が適用可能である
【００５７】
ビニルエステル系重合体をけん化することにより得られたＰＶＡは、次いで洗浄に付される。使用可能な洗浄液としては、メタノール、アセトン、酢酸メチル、ヘキサン、水などが挙げられ、これらの中でもメタノール、酢酸メチル、水を単独でまたは混合液として用いるのが好ましい。
【００５８】
洗浄液は、ＰＶＡ１００重量部に対して通常２〜１００００重量部の量で用いられるのが好ましく、３〜３０００重量部がより好ましい。洗浄時の温度は、５〜８０℃が好ましく、２０〜７０℃がより好ましい。洗浄の時間は、２０分間〜１０時間が好ましく、１時間〜６時間がより好ましい。ＰＶＡを洗浄する方法としては、バッチ法や向流洗浄法など公知の方法が適用可能である。
【００５９】
上記の方法により製造された洗浄後のＰＶＡは、公知の方法にしたがって、酸性条件下含水溶媒中でブチルアルデヒドでアセタール化され、ビニルアセタール系重合体が得られる。本発明において用いられるビニルアセタール系重合体はアセタール化度が６９．５〜８０モル％である。
【００６０】
ビニルアセタール系重合体のアセタール化度が６９．５モル％に満たない場合には、ＰＶＡをブチルアルデヒドでアセタール化した際に得られる粉末状の反応生成物の回収が困難になったり、得られるビニルアセタール系重合体の耐水性が低下し、あるいはビニルアセタール系重合体と可塑剤との相溶性が低下する。
【００６１】
ビニルアセタール系重合体のアセタール化度が６９．５モル％に満たないと、ビニルアセタール系重合体を合わせガラス用中間膜に用いた場合に、高湿度下で合わせガラス端部の耐白化性が低下する。
【００６２】
ビニルアセタール系重合体のアセタール化度が８０モル％を超えると、ビニルアセタール系重合体の製造が困難になったり、ビニルアセタール系重合体と可塑剤との相溶性が低下したり、あるいはビニルアセタール系重合体を合わせガラス用中間膜に用いた場合に、高湿度下で合わせガラス端部の耐白化性が低下する。
【００６３】
ＰＶＡをアセタール化する方法としては、例えば、ａ）該ＰＶＡを水に加熱溶解して５〜３０％濃度の水溶液を調製し、これを５〜５０℃まで冷却した後、所定量のアルデヒドを加えて−１０〜３０℃まで冷却し、酸を添加することにより水溶液のｐＨを１以下にしてアセタール化反応を開始する方法、ｂ）該ＰＶＡを水に加熱溶解して５〜３０％濃度の水溶液を調製し、これを５〜５０℃まで冷却し、酸を添加することにより水溶液のｐＨを１以下にした後−１０〜３０℃まで冷却し、所定量のアルデヒドを加えてアセタール化反応を開始する方法などが挙げられる。
【００６４】
アセタール化反応に要する時間は通常１〜１０時間程度であり、反応は攪拌下に行うことが好ましい。また、上述した方法でアセタール反応を行った場合に、ビニルアセタール系重合体のアセタール化度が上昇しない場合には、５０〜８０℃程度の高い温度で反応を継続してもよい。
【００６５】
アセタール化反応後に得られる粉末状の反応生成物を濾過し、アルカリ水溶液で中和した後、水洗、乾燥することにより、目的とするビニルアセタール系重合体が得られる。
【００６７】
アセタール化反応の際に使用される酸としては、通常、塩酸、硫酸、硝酸などの無機酸、およびｐ−トルエンスルホン酸などの有機酸が挙げられ、これらは単独でまたは２種以上を混合して用いることができる。また、アセタール化反応後に得られる粉末状の反応生成物を中和するのに用いられるアルカリ化合物としては、水酸化ナトリウム、水酸化カリウムなどのアルカリ金属の水酸化物のほか、アンモニア、トリエチルアミン、ピリジンなどのアミン系化合物が挙げられる。
【００６８】
本発明で用いるビニルアセタール系重合体を合わせガラス用中間膜に用いる場合、ビニルアセタール系重合体に可塑剤が添加される。使用しうる可塑剤としては、トリエチレングリコール−ジ２−エチルヘキサノエート、オリゴエチレングリコール−ジ２−エチルヘキサノエート、テトラエチレングリコール−ジｎ−ヘプタノエートなどが挙げられ、その添加量は好ましくは、ビニルアセタール系重合体１００重量部に対し２０〜１００重量部、好ましくは３０〜５０重量部である。可塑剤の添加量が２０重量部に満たない場合には、合わせガラス用中間膜を製造する際に中間膜が硬くなり過ぎて、裁断性が低下することがあり、１００重量部を超える場合には、可塑剤がブリードアウトしやすくなる。
【００６９】
合わせガラス用中間膜と合わせガラスとの接着力を調整する目的で、ビニルアセタール系重合体に対して、従来公知の炭素数２〜１０のカルボン酸金属塩を添加してもよい。金属塩としては、ナトリウム、カリウム、マグネシウムなどのアルカリ金属塩およびアルカリ土類金属が挙げられる。ビニルアセタール系重合体に対する炭素数２〜１０のカルボン酸金属塩の添加量は、１〜２００ｐｐｍが好ましく、１０〜１５０ｐｐｍがさらに好ましい。
【００７０】
ビニルアセタール系重合体には、必要に応じて、紫外線吸収剤、光安定剤、酸化防止剤、界面活性剤、着色剤などの一般的に公知の添加剤を添加してもよい。
【００７１】
ビニルアセタール系重合体から合わせガラス用中間膜を製造するには、ビニルアセタール系重合体に、可塑剤およびその他の添加剤を所定量配合して均一に混練し、押出法、カレンダー法、プレス法、キャスティング法、インフレーション法などの成形方法を用いて、シート状に製膜する方法が挙げられる。
【００７２】
合わせガラス用中間膜の厚みは、通常０．３〜１．６ｍｍであり、合わせガラス用中間膜は単層で用いても、あるいは２枚以上を積層して用いてもよい。
【００７３】
ビニルアセタール系重合体から製造された合わせガラス用中間膜を用いて、合わせガラスを製造する方法は、特に限定されない。その方法として、例えば、２枚の透明なガラス板の間に合わせガラス用中間膜を挟んでゴムバックに入れ、減圧吸引しながら約７０〜１１０℃の温度で予備的に接着し、次いで、オートクレーブを用いて約１２０〜１５０℃の温度で、約１〜１．５ＭＰａの圧力下で本接着を行うことにより、合わせガラスを得ることができる。
【００７４】
合わせガラスに用いることができるガラス板は特に制限されず、例えば、フロート板ガラス、磨き板ガラス、型板ガラス、網入り板ガラス、線入り板ガラス、熱線吸収板ガラス、着色された板ガラスなどの無機透明ガラス板、ポリカーボネート板、ポリメチルメタクリレート板などの有機透明ガラス板などが挙げられる。
【００７５】
以下、実施例により本発明をさらに詳細に説明するが、本発明はこれに限定されない。なお、本発明の実施例は、実施例１〜４、８および１４、並びに、実施例１５〜１８、２２および２８であり、実施例５〜７および９〜１３、並びに、実施例１９〜２１および２３〜２７は参考例である。以下の実施例および比較例において、「部」および「％」は特に断らない限り重量基準を意味する
【００７６】
［ＰＶＡの分析方法］
ＰＶＡの分析は、特に断らない限りＪＩＳ−Ｋ６７２６に記載の方法にしたがって行った。
ＰＶＡに含まれるα−オレフィン単量体の量、カルボン酸およびラクトン環の含有量、並びに１，２−グリコール結合の含有量は、前述した方法にしたがって、５００ＭＨｚのプロトンＮＭＲ測定装置（ＪＥＯＬ  ＧＸ−５００）を用いて求めた。
【００７７】
［ビニルアセタール系重合体の分析方法］
ビニルアセタール系重合体のアセタール化度は、ＤＭＳＯ−ｄ６に溶解したサンプルを５００ＭＨｚのプロトンＮＭＲ測定装置（ＪＥＯＬ  ＧＸ−５００）を用いて求めた。
【００７８】
合成例
（ＰＶＡの合成）
撹拌機、窒素導入口、エチレン導入口、開始剤の添加口およびディレー溶液の添加口を備えた２５０Ｌの加圧反応槽に酢酸ビニル１２４．４ｋｇ、メタノール２５．５ｋｇを仕込み、６０℃に昇温した後３０分間窒素ガスによるバブリングを行い、系中を窒素置換した。次いで、反応槽の圧力が０．４８ＭＰａとなるようにエチレンを導入した。開始剤として２，２’−アゾビス（４−メトキシ−２，４−ジメチルバレロニトリル）をメタノールに溶解して濃度２．８ｇ／Ｌの溶液を調製し、これに窒素ガスによるバブリングを行って窒素置換した。上記反応槽の内温を６０℃に調整した後、上記の開始剤溶液９０ｍｌを注入し、重合を開始した。重合中は重合温度を６０℃に維持し、上記の開始剤溶液を２８０ｍｌ／ｈｒで連続的に添加して重合を実施した。４時間経過後、重合率が４０％となったところで、反応槽を冷却して重合を停止した。なお、重合時に反応槽の圧力が除々に低下するように操作し、重合が終了した時点で反応槽の圧力は０．４４ＭＰａまで低下した。重合を停止した後、反応槽を開放して脱エチレンした後、窒素ガスをバブリングして脱エチレンを完全に行った。次いで、重合後の反応液にメタノール蒸気を導入することで未反応の酢酸ビニル単量体を追い出し、ビニルエステル系重合体を４０％含有するメタノール溶液を得た。
ビニルエステル系重合体を４０％含有するメタノール溶液を用い、これに適当量のメタノール、水酸化ナトリウム１０重量％を含有するメタノール溶液をこの順番で加え、４０℃でけん化反応を開始した。なお、けん化反応開始時のビニルエステル系重合体の固形分濃度は３０重量％であった。水酸化ナトリウムを含有するメタノール溶液の添加は攪拌下に行われ、水酸化ナトリウムの添加量はビニルエステル系重合体の酢酸ビニル単位に対するモル比で０．０２であった。水酸化ナトリウムを含有するメタノール溶液の添加を開始して約２分後に得られたゲル化物を粉砕器にて粉砕し、４０℃で１時間放置してけん化を進行させた後、酢酸メチルを加えて残存するアルカリを中和した。フェノールフタレイン指示薬を用いて中和が終了したことを確認した後、白色のＰＶＡ固体を濾別した。得られたＰＶＡ固体に５倍量のメタノールを加え、室温で３時間放置するという操作でＰＶＡ固体を洗浄した。上記の洗浄操作を３回繰り返した後、遠心法により脱液したＰＶＡを乾燥機に入れ、７０℃で１日間放置して乾燥を行った。このようにして（ＰＶＡ−１ａ）を得た。
反応条件を表１〜表６に示す内容に変更した以外はＰＶＡ−１ａと同様にして、各種のＰＶＡ（ＰＶＡ−２ａ〜ＰＶＡ−３０ａ及びＰＶＡ−１ｂ〜ＰＶＡ−２４ｂ）を合成した。各ＰＶＡについてその分析値を表７〜表１２に示す。
【００７９】
【表１】
0005199791.tif 000004
【００８０】
【表２】
0005199791.tif 000005
【００８１】
【表３】
0005199791.tif 000006
【００８２】
【表４】
0005199791.tif 000007
【００８３】
【表５】
0005199791.tif 000008
【００８４】
【表６】
0005199791.tif 000009
【００８５】
【表７】
0005199791.tif 000010
【００８６】
【表８】
0005199791.tif 000011
【００８７】
【表９】
0005199791.tif 000012
【００８８】
【表１０】
0005199791.tif 000013
【００８９】
【表１１】
0005199791.tif 000014
【００９０】
【表１２】
0005199791.tif 000015
【００９１】
実施例１
（ビニルアセタール系重合体の合成）
４８０ｇのＰＶＡ（ＰＶＡ−１ａ）を５５２０ｍｌの水中に投入し、溶液の温度を攪拌下に９０℃まで昇温して溶解させた後、３０℃まで冷却し、ブチルアルデヒド２７１ｇを添加して分散させた後１４℃まで冷却し、２０％濃度の塩酸溶液７２ｇを添加して反応を開始し、溶液の温度を１４℃に保ちつつ２０分間で滴下した。塩酸溶液の滴下後、溶液の温度が１４℃の状態で４０分間反応を行った後、２０％濃度の塩酸溶液３３０ｇを３０分間で滴下し、その滴下終了後、約０．６℃／分の昇温速度で６５℃まで温度を上げ、溶液の温度が６５℃の状態を６０分間維持した。その後、反応溶液を室温まで冷却し、析出した粒状物を濾別して水で十分に洗浄した。洗浄後の粒状物を中和させるために、該粒状物を０．３％水酸化カリウム溶液に入れ、該溶液を７０℃で再び穏やかに加温した。さらに、水で洗浄することによって過剰のアルカリを除去した後、粒状物を乾燥した。このようにしてビニルアセタール系重合体（ＶＡＰ−１ａ）を得た。
反応条件を表１３〜表１８に示す内容に変更した以外はＶＡＰ−１ａと同様にして、各種のビニルアセタール系重合体（ＶＡＰ−２ａ〜ＶＡＰ−３７ａ及びＶＡＰ−１ｂ〜ＶＡＰ−３０ｂ）を合成した。各ビニルアセタール系重合体についてその分析値を表１３〜表１８に示す。 
【００９２】
【表１３】
0005199791.tif 000016
【００９３】
【表１４】
0005199791.tif 000017
【００９４】
【表１５】
0005199791.tif 000018
【００９５】
【表１６】
0005199791.tif 000019
【００９６】
【表１７】
0005199791.tif 000020
【００９７】
【表１８】
0005199791.tif 000021
【００９８】
ビニルアセタール系重合体（ＶＡＰ−１ａ）を２３０℃、２０ＭＰａの条件で５分間プレスすることにより、厚み２００μｍのフィルムを作成し、以下の測定方法にしたがって平衡含水率および吸水率を測定した。測定結果を表１９に示す。
（平衡含水率）
フィルムを２０℃、９０％ＲＨの雰囲気に２週間放置し、放置前後のフィルムの重量変化から平衡含水率を測定した。なお、平衡含水率は次式より算出した。
平衡含水率（％）＝（放置後のフィルムの重量−放置前のフィルムの重量）／放置前のフィルムの重量×１００
（吸水率）
２０℃の蒸留水にフィルムを２４時間浸漬し、フィルムの表面に付着した水をカーゼで完全に拭き取った後、浸漬前後のフィルムの重量変化から吸水率を測定した。なお、吸水率は次式より算出した。
吸水率（％）＝（浸漬後のフィルムの重量−浸漬前のフィルムの重量）／浸漬前のフィルムの重量×１００
【００９９】
ビニルアセタール系重合体（ＶＡＰ−１ａ）と可塑剤との相溶性を以下の方法により評価した。評価結果を表１９に示す。
（可塑剤との相溶性）
ビニルアセタール系重合体（ＶＡＰ−１ａ）１００部に対して、トリエチレングリコール−ジ２−エチルヘキサノエート４０部を加えて可塑化し、７０℃にて５分間ロール練りを行い、さらに１７０℃、５ＭＰａの条件でプレスすることにより、厚さ０．６ｍｍの可塑化フィルムを作成した。可塑化フィルムの重量（初期の重量）を予め測定し、そして重量を測定した後の可塑化フィルムを３０℃、８０％ＲＨの雰囲気に２週間放置し、表面にブリードした可塑剤をガーゼで完全に拭き取った後、五酸化二リンの存在下にデシケータ中で２週間放置し、重量を測定（試験後の重量）した。試験前後の可塑化フィルムの重量変化率を次式より求め、以下の基準にしたがって可塑剤との相溶性を評価した。
重量変化率（％）＝（初期の重量−試験後の重量）／初期の重量×１００
判断基準：
Ａ：重量変化率が１％未満
Ｂ：重量変化率が１％以上３％未満
Ｃ：重量変化率が３％以上
【０１００】
実施例２〜１４
表１３に示すビニルアセタール系重合体（ＶＡＰ−２ａ〜ＶＡＰ−１４ａ）について、実施例１と同様にして、平衡含水率および吸水率を測定し、さらにビニルアセタール系重合体と可塑剤との相溶性を評価した。測定結果および評価結果を表１９に示す。
【０１０１】
【表１９】
0005199791.tif 000022
【０１０２】
比較例１〜９
表１４に示すビニルアセタール系重合体（ＶＡＰ−１ｂ〜ＶＡＰ−９ｂ）について、実施例１と同様にして、平衡含水率および吸水率を測定し、さらにビニルアセタール系重合体と可塑剤との相溶性を評価した。測定結果および評価結果を表２０に示す。
【０１０３】
【表２０】
0005199791.tif 000023
【０１０４】
表１９に示す結果より、本発明に相当するビニルアセタール系重合体は、平衡含水率および吸水率が低く、可塑剤との相溶性が優れていることが分かる。特に、１，２−グリコール結合の含有量が前記式（１）を満足し、かつカルボン酸およびラクトン環の含有量が前記式（２）を満足するビニルブチラール系重合体（ＶＡＰ−１ａ〜ＶＡＰ−４ａ、ＶＡＰ−８ａおよびＶＡＰ−１４ａ）は、平衡含水率および吸水率が低い上に、可塑剤との相溶性が顕著に優れている。
一方、表２０に示す結果より、本発明で規定する範囲外の物性を有するであるビニルアセタール系重合体は、特に可塑剤との相溶性が著しく劣っていることが分かる。
【０１０５】
実施例１５（合わせガラスの製造）
実施例１の可塑剤との相溶性の評価に用いた可塑化フィルムの製造において、ビニルアセタール系重合体（ＶＡＰ−１ａ）に対して酢酸マグネシウム５０ｐｐｍを添加した以外は同様にして、厚み０．６ｍｍの可塑化フィルムを得た。得られた可塑化フィルムを２枚のガラス板（厚さ２．５ｍｍ、幅３００ｍｍ、長さ３００ｍｍ）の間に挟んでゴムバックに入れ、１５ｍｍＨｇ減圧下で１５分間脱気し、１００℃の条件で２０分間真空プレスして仮接着を行った後、ゴムバックから取り出し、オートクレーブを用いて１３０℃、１．５ＭＰａの条件で１５分間本接着を実施した。このようにして得られた合わせガラスについて、合わせガラス周縁部の白化の状態を以下の方法により評価し、さらに可塑化フィルムのガラス板に対する接着性をパンメル値で評価した。評価結果を表２１に示す。
（合わせガラス周縁部の白化の状態）
合わせガラスを８０℃、９５％ＲＨの雰囲気に１ヶ月間放置した後、端部からの白化距離を測定した。なお、白化距離は、合わせガラスの端部から連続して白化している部分の距離を白化距離として測定し、以下の基準にしたがって白化の状態を評価した。
Ａ：端部からの白化距離が１ｍｍ未満
Ｂ：端部からの白化距離が１ｍｍ以上５ｍｍ未満
Ｃ：端部からの白化距離が５ｍｍ以上
（パンメル値）
合わせガラスを−１８℃の温度で１時間以上放置した後、頭部の重さが１ポンドのハンマーで打って、ガラスの粒子径が６ｍｍ以下になるまで粉砕した。割れたガラス片を振り落とし、可塑化フィルムの露出度（％）を、以下の基準にしたがってパンメル値で評価した。パンメル値が大きいほど可塑化フィルムのガラス板に対する接着性が良好であることを示す。
可塑化フィルムの露出度（％）  パンメル値
１００                      ０
９０                      １
８５                      ２
６０                      ３
４０                      ４
２０                      ５
１０                      ６
５                      ７
２以下                      ８
【０１０６】
実施例１６〜２８
表１３に示すビニルアセタール系重合体（ＶＡＰ−２ａ〜ＶＡＰ−１４ａ）を用いた場合の合わせガラス用中間膜について、実施例１５と同様にして、合わせガラス周縁部の白化の状態および可塑化フィルムのガラス板に対する接着性を評価した。評価結果を表２１に示す。
【０１０７】
【表２１】
0005199791.tif 000024
【０１０８】
比較例１０〜１８
表１４に示すビニルアセタール系重合体（ＶＡＰ−１ｂ〜ＶＡＰ−９ｂ）を用いた場合の合わせガラス用中間膜について、実施例１５と同様にして、合わせガラス周縁部の白化の状態および可塑化フィルムのガラス板に対する接着性を評価した。評価結果を表２２に示す。
【０１０９】
【表２２】
0005199791.tif 000025
【０１１０】
表２１に示す結果より、本発明で用いるビニルアセタール系重合体から得られた合わせガラス用中間膜は、合わせガラス端部の耐白化性およびガラス板との接着性に優れていることが分かる。特に、１，２−グリコール結合の含有量が前記式（１）を満足し、かつカルボン酸およびラクトン環の含有量が前記式（２）を満足するビニルブチラール系重合体（ＶＡＰ−１ａ〜ＶＡＰ−４ａ、ＶＡＰ−８ａ、ＶＡＰ−１４ａ）から得られた合わせガラス用中間膜は、合わせガラス端部の耐白化性およびガラス板との接着性においてバランスよく優れている。
一方、表２２に示す結果より、本発明で期待する範囲外の物性を有するビニルアセタール系重合体から得られた合わせガラス用中間膜は、特に合わせガラス端部の耐白化性において著しく劣っていることが分かる。